描述:本文主要详细讲述了美国、日本、法国、中国水泥基自流平砂浆的典型配方情况。
水泥基自流平砂浆典型配方及性能如下:
1、日本水泥基自流平砂浆典型配方:
日本典型的水泥基自流平砂浆配方:水泥100kg、砂子80-180kg、粉煤灰6-25kg、石灰系膨胀剂6-20kg、减水剂(木质磺酸盐)0.5-3.0kg、保水剂(纤维素)0.04-0.20kg.下标为日本典型的水泥基自流平砂浆的产品性能。
2、法国水泥基自流平砂浆典型配方:
法国专利321577配方(各组分质量百分数):砂(0.05-3mm)41.9、水化外加剂20、波特兰水泥22、熟石灰2、硫酸钙8、超塑化剂0.1.干燥的混合物用24%水搅拌,得到的砂浆经泵送,浇筑在基础之上后具有自流平特性。硬化3d和28d的抗压强度分别为18MPa和40MPa.
3、美国水泥基自流平砂浆典型配方:
美国专利配方(各组分质量分):波特兰水泥50、矾土水泥50、砂和磨细集料217、乙烯基聚合物8.3、木质素磺酸钙1.2、超塑化机0.06、纤维素醚1.08、消泡剂0.335、硬化促进剂0.05、水固比0.24--1.0.混合物浇灌在混您图地面上,生成平滑的表面。自流平材料在20oc时经1h凝结,1d和7d抗压强度为15MPa和20MPa.
4、我国水泥基自流平砂浆典型配方